(57)【特許請求の範囲】
【請求項１】
下記式（１）で表される異種二核錯体［ＮＭ］を用いて水素および一酸化炭素を酸化する方法。
【化１】
0006702741.tif 000025
式（１）において、Ｍは、ＲｕＩＩ、ＲｈＩＩＩまたはＩｒＩＩＩである。Ｌはヘキサメチルベンゼン基またはペンタメチルシクロペンタジエニル基を表す。ｌ、ｍおよびｎは、それぞれ独立して２〜４の整数である。Ｒはそれぞれ独立して、炭素数１〜５のアルキル基である。ｚは錯体の電荷を表し、０または２＋である。
Ｍ＝ＲｕＩＩの場合、Ｌ＝ヘキサメチルベンゼン基、Ｘ＝Ｈ２Ｏ、Ｙ＝なし、ｚ＝２＋、Ｍ＝ＲｈＩＩＩまたはＩｒＩＩＩの場合、Ｌ＝ペンタメチルシクロペンタジエニル基、Ｘ、Ｙ＝共にＣｌ、ｚ＝０である。
【請求項２】
上記式（１）で表される異種二核錯体［ＮＭ］による一酸化炭素の酸化反応が、下記の工程で示される請求項１に記載の方法。
（工程Ａ）一酸化炭素分子（ＣＯ）に上記式（１）で表される異種二核錯体［ＮＭ］を作用させ、下記式（２）で表される異種二核カルボニル錯体［ＮＭ−ＣＯ］を生成する工程。
ＣＯ＋［ＮＭ］→［ＮＭ−ＣＯ］＋Ｘ＋Ｙ
（工程Ｂ）異種二核カルボニル錯体［ＮＭ−ＣＯ］に水酸化物イオン（ＯＨ−）を作用させ、下記式（３）で表される異種二核ヒドロキシカルボニル錯体［ＮＭ−Ｃ（Ｏ）ＯＨ］を生成する工程。
［ＮＭ−ＣＯ］＋２ＯＨ−→［ＮＭ−Ｃ（Ｏ）ＯＨ］
（工程Ｃ）基質（Ｑ）に異種二核ヒドロキシカルボニル錯体［ＮＭ−Ｃ（Ｏ）ＯＨ］を作用させ、基質を還元し、異種二核錯体［ＮＭ］を再生する工程。
Ｑ＋［ＮＭ−Ｃ（Ｏ）ＯＨ］＋Ｘ＋Ｙ→（Ｑ＋２ｅ−）＋ＣＯ２＋Ｈ２Ｏ＋［ＮＭ］
【化２】
0006702741.tif 000026
式（２）において、Ｍは、ＲｕＩＩ、ＲｈＩＩＩまたはＩｒＩＩＩである。Ｌはヘキサメチルベンゼン基またはペンタメチルシクロペンタジエニル基を表す。ｌ、ｍおよびｎは、それぞれ独立して２〜４の整数である。Ｒはそれぞれ独立して、炭素数１〜５のアルキル基である。
【化３】
0006702741.tif 000027
式（３）において、Ｍは、ＲｕＩＩ、ＲｈＩＩＩまたはＩｒＩＩＩである。Ｌはヘキサメチルベンゼン基またはペンタメチルシクロペンタジエニル基を表す。ｌ、ｍおよびｎは、それぞれ独立して２〜４の整数である。Ｒはそれぞれ独立して、炭素数１〜５のアルキル基である。
【請求項３】
下記式（１）で表される異種二核錯体［ＮＭ］を含むアノード電極を用いることを特徴とする一酸化炭素−酸素燃料電池。
【化４】
0006702741.tif 000028
式（１）において、Ｍは、ＲｕＩＩ、ＲｈＩＩＩまたはＩｒＩＩＩである。Ｌはヘキサメチルベンゼン基またはペンタメチルシクロペンタジエニル基を表す。ｌ、ｍおよびｎは、それぞれ独立して２〜４の整数である。Ｒはそれぞれ独立して、炭素数１〜５のアルキル基である。Ｍ＝ＲｕＩＩの場合、Ｌ＝ヘキサメチルベンゼン基、Ｘ＝Ｈ２Ｏ、Ｙ＝なし、ｚ＝２＋、Ｍ＝ＲｈＩＩＩまたはＩｒＩＩＩの場合、Ｌ＝ペンタメチルシクロペンタジエニル基、Ｘ、Ｙ＝共にＣｌ、ｚ＝０である。ｚは錯体の電荷を表し、０または２＋である。
【請求項４】
アノードガスとして一酸化炭素を含む水素ガスを使用して駆動することを特徴とする、請求項３に記載の一酸化炭素−酸素燃料電池。
【請求項５】
アノードガス中に含まれる一酸化炭素の濃度が０．００１〜１００％の濃度範囲で駆動する請求項４に記載の一酸化炭素−酸素燃料電池。
【請求項６】
下記式（１）で表される異種二核錯体［ＮＭ］を含有する一酸化炭素−酸素燃料電池用電極触媒を用いた、一酸化炭素−酸素燃料電池による発電方法。
【化５】
0006702741.tif 000029
式（１）において、Ｍは、ＲｕＩＩ、ＲｈＩＩＩまたはＩｒＩＩＩである。Ｌはヘキサメチルベンゼン基またはペンタメチルシクロペンタジエニル基を表す。ｌ、ｍおよびｎは、それぞれ独立して２〜４の整数である。Ｒはそれぞれ独立して、炭素数１〜５のアルキル基である。Ｍ＝ＲｕＩＩの場合、Ｌ＝ヘキサメチルベンゼン基、Ｘ＝Ｈ２Ｏ、Ｙ＝なし、ｚ＝２＋、Ｍ＝ＲｈＩＩＩまたはＩｒＩＩＩの場合、Ｌ＝ペンタメチルシクロペンタジエニル基、Ｘ、Ｙ＝共にＣｌ、ｚ＝０である。ｚは錯体の電荷を表し、０または２＋である。
【請求項７】
請求項３に記載の一酸化炭素−酸素燃料電池に用いる下記式（１）で表される異種二核錯体［ＮＭ］。
【化６】
0006702741.tif 000030
式（１）において、Ｍは、ＲｕＩＩ、ＲｈＩＩＩまたはＩｒＩＩＩである。Ｌはヘキサメチルベンゼン基またはペンタメチルシクロペンタジエニル基を表す。ｌ、ｍおよびｎは、それぞれ独立して２〜４の整数である。Ｒはそれぞれ独立して、炭素数１〜５のアルキル基である。ｚは錯体の電荷を表し、０または２＋である。Ｍ＝ＲｕＩＩの場合、Ｌ＝ヘキサメチルベンゼン基、Ｘ＝Ｈ２Ｏ、Ｙ＝なし、ｚ＝２＋であり、Ｍ＝ＲｈＩＩＩまたはＩｒＩＩＩの場合、Ｌ＝ペンタメチルシクロペンタジエニル基、Ｘ、Ｙ＝共にＣｌ、ｚ＝０である。
【請求項８】
請求項２に記載の方法に用いる、下記式（２）で表される異種二核カルボニル錯体［ＮＭ−ＣＯ］。
【化７】
0006702741.tif 000031
式（２）において、Ｍは、ＲｕＩＩ、ＲｈＩＩＩまたはＩｒＩＩＩである。Ｌはヘキサメチルベンゼン基またはペンタメチルシクロペンタジエニル基を表す。ｌ、ｍおよびｎは、それぞれ独立して２〜４の整数である。Ｒはそれぞれ独立して、炭素数１〜５のアルキル基である。
【請求項９】
請求項２に記載の方法に用いる、下記式（３）で表される異種二核ヒドロキシカルボニル錯体［ＮＭ−Ｃ（Ｏ）ＯＨ］。
【化８】
0006702741.tif 000032
式（３）において、Ｍは、ＲｕＩＩ、ＲｈＩＩＩまたはＩｒＩＩＩである。Ｌはヘキサメチルベンゼン基またはペンタメチルシクロペンタジエニル基を表す。ｌ、ｍおよびｎは、それぞれ独立して２〜４の整数である。Ｒはそれぞれ独立して、炭素数１〜５のアルキル基である。
【請求項１０】
請求項１に記載の方法に用いる、下記式（４）で表される異種二核ヒドリド錯体［ＮＭ−Ｈ］。
【化９】
0006702741.tif 000033
式（４）において、Ｍは、ＲｈＩＩＩまたはＩｒＩＩＩである。Ｌはペンタメチルシクロペンタジエニル基、ＹはＣｌを表す。ｌ、ｍおよびｎは、それぞれ独立して２〜４の整数である。Ｒはそれぞれ独立して、炭素数１〜５のアルキル基である。
【発明の詳細な説明】
【技術分野】
【０００１】
本発明は、水素と一酸化炭素の両方を酸化できる金属錯体を用いて水素および一酸化炭素を酸化する方法。更に、該触媒を電極触媒に用いた燃料電池の作製に関する。
【背景技術】
【０００２】
水素−酸素燃料電池のアノードでは水素を酸化し電子を取り出している。現在、アノードには白金触媒が用いられている。しかし、白金は高価であり代替触媒が求められている。一方、白金触媒は水素ガスに含まれる一酸化炭素によって被毒され性能劣化（非特許文献１）する。そのため高純度の水素ガスを使用する必要がある。
【０００３】
一方、代替触媒には安価であることと共に、一酸化炭素があっても機能する触媒が求められる。非特許文献２では一酸化炭素を酸化する燃料電池用錯体触媒が開示されている。また、非特許文献３及び特許文献１では、水素を酸化する錯体触媒が開示され、非特許文献４及び特許文献２にはそれらを固定した電極を用いた燃料電池について開示されている。
【先行技術文献】
【特許文献】
【０００４】
【特許文献１】特開２００９−２３５０５４号公報
【特許文献２】国際公開第２０１０／１４３６６３号
【非特許文献】
【０００５】
【非特許文献１】Ｅｌｅｃｔｒｏｃｈｉｍ．Ａｃｔａ，１９９８，４３，３６３７−３６４４
【非特許文献２】Ａｎｇｅｗ．Ｃｈｅｍ．Ｉｎｔ．Ｅｄ.，２００６，４５，３１２０−３１２２
【非特許文献３】Ｓｃｉｅｎｃｅ，２００７，３１６，５８５−５８７
【非特許文献４】Ａｎｇｅｗ．Ｃｈｅｍ．Ｉｎｔ．Ｅｄ.，２０１１，５０，１１２０２−１１２０５
【発明の概要】
【発明が解決しようとする課題】
【０００６】
しかしながら、非特許文献２に記載の燃料電池用錯体触媒は水素の酸化活性が殆どない。また、一酸化炭素を酸化する触媒については報告がなく、水素−酸素燃料電池において、一酸化炭素の酸化能力をも有した触媒が望まれている。
【０００７】
したがって、本発明は、水素と一酸化炭素を両方酸化できる触媒、およびこれら触媒を用いる燃料電池を提供することを目的とする。
【課題を解決するための手段】
【０００８】
本発明者らは、上記課題を検討した結果、分子設計の最適化により、特定の構造を有する異種二核錯体を触媒として用いることにより水素と一酸化炭素の両方を酸化できること、該触媒をアノードに固定した電極を用いた燃料電池は、水素−酸素燃料電池及び一酸化炭素−酸素燃料電池の両方として機能することを確認した。更に、該水素−酸素燃料電池において、アノードガスに一酸化炭素を含む水素ガスを用いても電池として機能することを確認し、本発明を完成させた。
【０００９】
すなわち、本発明は下記の通りである。
１．下記式（１）で表される異種二核錯体［ＮＭ］を用いて水素および一酸化炭素を酸化する方法。
【００１０】
【化１】
0006702741.tif 000002
【００１１】
式（１）において、Ｍは、ＲｕＩＩ、ＲｈＩＩＩまたはＩｒＩＩＩである。Ｌはヘキサメチルベンゼン基またはペンタメチルシクロペンタジエニル基を表す。ｌ、ｍおよびｎは、それぞれ独立して２〜４の整数である。Ｒはそれぞれ独立して、炭素数１〜５のアルキル基である。ｚは錯体の電荷を表し、０または２＋である。
Ｍ＝ＲｕＩＩの場合、Ｌ＝ヘキサメチルベンゼン基、Ｘ＝Ｈ２Ｏ、Ｙ＝なし、ｚ＝２＋であり、Ｍ＝ＲｈＩＩＩまたはＩｒＩＩＩの場合、Ｌ＝ペンタメチルシクロペンタジエニル基、Ｘ、Ｙ＝共にＣｌ、ｚ＝０である。
２．上記式（１）で表される異種二核錯体［ＮＭ］による一酸化炭素の酸化反応が、下記の工程で示される前記１に記載の方法。
（工程Ａ）一酸化炭素分子（ＣＯ）に上記式（１）で表される異種二核錯体［ＮＭ］を作用させ、下記式（２）で表される異種二核カルボニル錯体［ＮＭ−ＣＯ］を生成する工程。
ＣＯ＋［ＮＭ］→［ＮＭ−ＣＯ］＋Ｘ＋Ｙ
（工程Ｂ）異種二核カルボニル錯体［ＮＭ−ＣＯ］に水酸化物イオン（ＯＨ−）を作用させ、下記式（３）で表される異種二核ヒドロキシカルボニル錯体［ＮＭ−Ｃ（Ｏ）ＯＨ］を生成する工程。
［ＮＭ−ＣＯ］＋２ＯＨ−→［ＮＭ−Ｃ（Ｏ）ＯＨ］
（工程Ｃ）基質（Ｑ）に異種二核ヒドロキシカルボニル錯体［ＮＭ−Ｃ（Ｏ）ＯＨ］を作用させ、基質を還元し、異種二核錯体［ＮＭ］を再生する工程。
Ｑ＋［ＮＭ−Ｃ（Ｏ）ＯＨ］＋Ｘ＋Ｙ→（Ｑ＋２ｅ−）＋ＣＯ２＋Ｈ２Ｏ＋［ＮＭ］
【００１２】
【化２】
0006702741.tif 000003
【００１３】
式（２）において、Ｍは、ＲｕＩＩ、ＲｈＩＩＩまたはＩｒＩＩＩである。Ｌはヘキサメチルベンゼン基またはペンタメチルシクロペンタジエニル基を表す。ｌ、ｍおよびｎは、それぞれ独立して２〜４の整数である。Ｒはそれぞれ独立して、炭素数１〜５のアルキル基である。
【００１４】
【化３】
0006702741.tif 000004
【００１５】
式（３）において、Ｍは、ＲｕＩＩ、ＲｈＩＩＩまたはＩｒＩＩＩである。Ｌはヘキサメチルベンゼン基またはペンタメチルシクロペンタジエニル基を表す。ｌ、ｍおよびｎは、それぞれ独立して２〜４の整数である。Ｒはそれぞれ独立して、炭素数１〜５のアルキル基である。
３．下記式（１）で表される異種二核錯体［ＮＭ］を含むアノード電極を用いることを特徴とする水素−酸素燃料電池または一酸化炭素−酸素燃料電池。
【００１６】
【化４】
0006702741.tif 000005
【００１７】
式（１）において、Ｍは、ＲｕＩＩ、ＲｈＩＩＩまたはＩｒＩＩＩである。Ｌはヘキサメチルベンゼン基またはペンタメチルシクロペンタジエニル基を表す。ｌ、ｍおよびｎは、それぞれ独立して２〜４の整数である。Ｒはそれぞれ独立して、炭素数１〜５のアルキル基である。ｚは錯体の電荷を表し、０または２＋である。Ｍ＝ＲｕＩＩの場合、Ｌ＝ヘキサメチルベンゼン基、Ｘ＝Ｈ２Ｏ、Ｙ＝なし、ｚ＝２＋、Ｍ＝ＲｈＩＩＩまたはＩｒＩＩＩの場合、Ｌ＝ペンタメチルシクロペンタジエニル基、Ｘ、Ｙ＝共にＣｌ、ｚ＝０である。
４．アノードガスとして一酸化炭素を含む水素ガスを使用して駆動することを特徴とする、前記３に記載の水素−酸素燃料電池。
５．アノードガス中に含まれる一酸化炭素の濃度が０．００１〜１００％の濃度範囲で駆動する前記４に記載の水素−酸素燃料電池。
６．下記式（１）で表される異種二核錯体［ＮＭ］を含有する燃料電池用電極触媒を用いた発電方法。
【００１８】
【化５】
0006702741.tif 000006
【００１９】
式（１）において、Ｍは、ＲｕＩＩ、ＲｈＩＩＩまたはＩｒＩＩＩである。Ｌはヘキサメチルベンゼン基またはペンタメチルシクロペンタジエニル基を表す。ｌ、ｍおよびｎは、それぞれ独立して２〜４の整数である。Ｒはそれぞれ独立して、炭素数１〜５のアルキル基である。Ｍ＝ＲｕＩＩの場合、Ｌ＝ヘキサメチルベンゼン基、Ｘ＝Ｈ２Ｏ、Ｙ＝なし、ｚ＝２＋、Ｍ＝ＲｈＩＩＩまたはＩｒＩＩＩの場合、Ｌ＝ペンタメチルシクロペンタジエニル基、Ｘ、Ｙ＝共にＣｌ、ｚ＝０である。ｚは錯体の電荷を表し、０または２＋である。
７．前記３に記載の水素−酸素燃料電池または一酸化炭素−酸素燃料電池に用いる下記式（１）で表される異種二核錯体［ＮＭ］。
【００２０】
【化６】
0006702741.tif 000007
【００２１】
式（１）において、Ｍは、ＲｕＩＩ、ＲｈＩＩＩまたはＩｒＩＩＩである。Ｌはヘキサメチルベンゼン基またはペンタメチルシクロペンタジエニル基を表す。ｌ、ｍおよびｎは、それぞれ独立して２〜４の整数である。Ｒはそれぞれ独立して、炭素数１〜５のアルキル基である。ｚは錯体の電荷を表し、０または２＋である。Ｍ＝ＲｕＩＩの場合、Ｌ＝ヘキサメチルベンゼン基、Ｘ＝Ｈ２Ｏ、Ｙ＝なし、ｚ＝２＋であり、Ｍ＝ＲｈＩＩＩまたはＩｒＩＩＩの場合、Ｌ＝ペンタメチルシクロペンタジエニル基、Ｘ、Ｙ＝共にＣｌ、ｚ＝０である。
８．下記式（２）で表される異種二核カルボニル錯体［ＮＭ−ＣＯ］。
【００２２】
【化７】
0006702741.tif 000008
【００２３】
式（２）において、Ｍは、ＲｕＩＩ、ＲｈＩＩＩまたはＩｒＩＩＩである。Ｌはヘキサメチルベンゼン基またはペンタメチルシクロペンタジエニル基を表す。ｌ、ｍおよびｎは、それぞれ独立して２〜４の整数である。Ｒはそれぞれ独立して、炭素数１〜５のアルキル基である。
９．下記式（３）で表される異種二核ヒドロキシカルボニル錯体［ＮＭ−Ｃ（Ｏ）ＯＨ］。
【００２４】
【化８】
0006702741.tif 000009
【００２５】
式（３）において、Ｍは、ＲｕＩＩ、ＲｈＩＩＩまたはＩｒＩＩＩである。Ｌはヘキサメチルベンゼン基またはペンタメチルシクロペンタジエニル基を表す。ｌ、ｍおよびｎは、それぞれ独立して２〜４の整数である。Ｒはそれぞれ独立して、炭素数１〜５のアルキル基である。
１０．下記式（４）で表される異種二核ヒドリド錯体［ＮＭ−Ｈ］。
【００２６】
【化９】
0006702741.tif 000010
【００２７】
式（４）において、Ｍは、ＲｈＩＩＩまたはＩｒＩＩＩである。Ｌはペンタメチルシクロペンタジエニル基、ＹはＣｌを表す。ｌ、ｍおよびｎは、それぞれ独立して２〜４の整数である。Ｒはそれぞれ独立して、炭素数１〜５のアルキル基である。
なお、これらの式において、Ｃ、Ｎ、Ｏ、Ｓなどは、元素記号である。
【発明の効果】
【００２８】
本発明の異種二核錯体を用いる水素および一酸化炭素を酸化する方法によれば、燃料電池用電極において、一酸化炭素による性能低下を受けない電極触媒を提供できる。そのため、現行の水素−酸素燃料電池の問題を解決することが可能であり、電気エネルギーの効率向上に寄与する効果は大きい。また、本発明の方法によれば、一酸化炭素による被毒の影響を受けない還元触媒を広範囲に提供できる。
【図面の簡単な説明】
【００２９】
【図１】図１（ａ）は［ＮｉＩＩＣｌ（Ｎ２Ｓ２）ＩｒＩＩＩＣｌ（η５−Ｃ５Ｍｅ５）］のＥＳＩ−ＭＳで分析した結果を示す。図１（ｂ）は、ｍ／ｚ ６４１．１付近の拡大図を示す。図１（ｃ）は理論値を示す。
【図２】図２は、Ｘ線解析により得られた［ＮｉＩＩＣｌ（Ｎ２Ｓ２）ＩｒＩＩＩＣｌ（η５−Ｃ５Ｍｅ５）］のＯＲＴＥＰ図を示す。
【図３】図３は、Ｘ線解析により得られた［ＮｉＩＩＣｌ（Ｎ２Ｓ２）ＲｈＩＩＩＣｌ（η５−Ｃ５Ｍｅ５）］のＯＲＴＥＰ図を示す。
【図４】図４は、Ｘ線解析により得られた［ＮｉＩＩ（Ｎ２Ｓ２）ＩｒＩＩＩ（ＣＯ）（η５−Ｃ５Ｍｅ５）］（ＰＦ６）２のＯＲＴＥＰ図を示す。
【図５】図５（ａ）は［ＮｉＩＩ（Ｎ２Ｓ２）ＩｒＩＩＩ（ＣＯ）（η５−Ｃ５Ｍｅ５）］（ＰＦ６）２のＥＳＩ−ＭＳで分析した結果を示す。図５（ｂ）は、ｍ／ｚ ３１７．１付近の拡大図を示す。図５（ｃ）は理論値を示す。図５（ｄ）は［ＮｉＩＩ（Ｎ２Ｓ２）ＩｒＩＩＩ（１３ＣＯ）（η５−Ｃ５Ｍｅ５）］（ＰＦ６）２のＥＳＩ−ＭＳで分析した結果を示す。
【図６】図６（ａ）は［ＮｉＩＩ（Ｎ２Ｓ２）ＩｒＩＩＩ（ＣＯ）（η５−Ｃ５Ｍｅ５）］（ＰＦ６）２のＩＲスペクトル、図６（ｂ）は［ＮｉＩＩ（Ｎ２Ｓ２）ＩｒＩＩＩ（１３ＣＯ）（η５−Ｃ５Ｍｅ５）］（ＰＦ６）２のＩＲスペクトルを示す。
【図７】図７は、Ｘ線解析により得られた［ＮｉＩＩ（Ｎ２Ｓ２）ＲｈＩＩＩ（ＣＯ）（η５−Ｃ５Ｍｅ５）］（ＰＦ６）２のＯＲＴＥＰ図を示す。
【図８】図８（ａ）は［ＮｉＩＩ（Ｎ２Ｓ２）ＲｈＩＩＩ（ＣＯ）（η５−Ｃ５Ｍｅ５）］（ＰＦ６）２のＥＳＩ−ＭＳで分析した結果を示す。図８（ｂ）は、ｍ／ｚ ２７２．０付近の拡大図を示す。図８（ｃ）は理論値を示す。図８（ｄ）は［ＮｉＩＩ（Ｎ２Ｓ２）ＲｈＩＩＩ（１３ＣＯ）（η５−Ｃ５Ｍｅ５）］（ＰＦ６）２のＥＳＩ−ＭＳで分析した結果を示す。
【図９】図９（ａ）は［ＮｉＩＩ（Ｎ２Ｓ２）ＲｈＩＩＩ（ＣＯ）（η５−Ｃ５Ｍｅ５）］（ＰＦ６）２のＩＲスペクトル、図９（ｂ）は［ＮｉＩＩ（Ｎ２Ｓ２）ＲｈＩＩＩ（１３ＣＯ）（η５−Ｃ５Ｍｅ５）］（ＰＦ６）２のＩＲスペクトルを示す。
【図１０】図１０（ａ）は［ＮｉＩＩ（Ｎ２Ｓ２）（ＯＨ）ＩｒＩＩＩ（Ｃ（Ｏ）ＯＨ）（η５−Ｃ５Ｍｅ５）］のＥＳＩ−ＭＳで分析した結果を示す。図１０（ｂ）は、ｍ／ｚ ６５１．１付近の拡大図を示す。図１０（ｃ）は理論値を示す。
【図１１】図１１は、Ｘ線解析により得られた［ＮｉＩＩ（Ｎ２Ｓ２）（ＯＨ）ＩｒＩＩＩ（Ｃ（Ｏ）ＯＨ）（η５−Ｃ５Ｍｅ５）］のＯＲＴＥＰ図を示す。
【図１２】図１２（ａ）は［ＮｉＩＩ（Ｎ２Ｓ２）（ＯＨ）ＲｈＩＩＩ（Ｃ（Ｏ）ＯＨ）（η５−Ｃ５Ｍｅ５）］のＥＳＩ−ＭＳで分析した結果を示す。図１２（ｂ）は、ｍ／ｚ  ５６１．１付近の拡大図を示す。図１２（ｃ）は理論値を示す。
【図１３】図１３は、［ＮｉＩＩＣｌ（Ｎ２Ｓ２）ＩｒＩＩＩＣｌ（η５−Ｃ５Ｍｅ５）］を出発錯体とするＨ２雰囲気下でのジクロロインドフェノールの触媒的還元反応のｐＨ依存のターンオーバー数（ＴＯＮ）を示す。
【図１４】図１４は、［ＮｉＩＩＣｌ（Ｎ２Ｓ２）ＲｈＩＩＩＣｌ（η５−Ｃ５Ｍｅ５）］を出発錯体とするＨ２雰囲気下でのジクロロインドフェノールの触媒的還元反応のｐＨ依存のターンオーバー数（ＴＯＮ）を示す。
【図１５】図１５は、［ＮｉＩＩＣｌ（Ｎ２Ｓ２）ＩｒＩＩＩＣｌ（η５−Ｃ５Ｍｅ５）］を出発錯体とする、ＣＯ雰囲気下でのジクロロインドフェノールの触媒的還元反応のｐＨ依存のターンオーバー数（ＴＯＮ）を示す。
【図１６】図１６は、［ＮｉＩＩＣｌ（Ｎ２Ｓ２）ＲｈＩＩＩＣｌ（η５−Ｃ５Ｍｅ５）］を出発錯体とする、ＣＯ雰囲気下でのジクロロインドフェノールの触媒的還元反応のｐＨ依存のターンオーバー数（ＴＯＮ）を示す。
【図１７】図１７は、［ＮｉＩＩＣｌ（Ｎ２Ｓ２）ＩｒＩＩＩＣｌ（η５−Ｃ５Ｍｅ５）］を出発錯体とする、Ｈ２／ＣＯ混合ガス雰囲気下でのジクロロインドフェノールの触媒的還元反応のｐＨ依存のターンオーバー数（ＴＯＮ）を示す。
【図１８】図１８は、［ＮｉＩＩＣｌ（Ｎ２Ｓ２）ＲｈＩＩＩＣｌ（η５−Ｃ５Ｍｅ５）］を出発錯体とする、Ｈ２／ＣＯ混合ガス雰囲気下でのジクロロインドフェノールの触媒的還元反応のｐＨ依存のターンオーバー数（ＴＯＮ）を示す。
【図１９】図１９は、［ＮｉＩＩＣｌ（Ｎ２Ｓ２）ＩｒＩＩＩＣｌ（η５−Ｃ５Ｍｅ５）］を電極触媒に用いた水素−酸素燃料電池評価実験の結果を示す。
【図２０】図２０は、［ＮｉＩＩＣｌ（Ｎ２Ｓ２）ＲｈＩＩＩＣｌ（η５−Ｃ５Ｍｅ５）］を電極触媒に用いた水素−酸素燃料電池評価実験の結果を示す。
【図２１】図２１は、［ＮｉＩＩＣｌ（Ｎ２Ｓ２）ＩｒＩＩＩＣｌ（η５−Ｃ５Ｍｅ５）］を電極触媒に用いた一酸化炭素−酸素燃料電池評価実験の結果を示す。
【図２２】図２２は、［ＮｉＩＩＣｌ（Ｎ２Ｓ２）ＲｈＩＩＩＣｌ（η５−Ｃ５Ｍｅ５）］を電極触媒に用いた一酸化炭素−酸素燃料電池評価実験の結果を示す。
【図２３】図２３は、［ＮｉＩＩＣｌ（Ｎ２Ｓ２）ＩｒＩＩＩＣｌ（η５−Ｃ５Ｍｅ５）］を電極触媒に用いた水素／一酸化炭素−酸素燃料電池評価実験の結果を示す。
【図２４】図２４は、［ＮｉＩＩＣｌ（Ｎ２Ｓ２）ＲｈＩＩＩＣｌ（η５−Ｃ５Ｍｅ５）］を電極触媒に用いた水素／一酸化炭素−酸素燃料電池評価実験の結果を示す。
【図２５】図２５は、Ｘ線解析により得られた［ＮｉＩＩＣｌ（Ｎ２Ｓ２）（μ−Ｈ）ＩｒＩＩＩ（η５−Ｃ５Ｍｅ５）］のＯＲＴＥＰ図を示す。
【図２６】図２６（ａ）は［ＮｉＩＩＣｌ（Ｎ２Ｓ２）（μ−Ｈ）ＩｒＩＩＩ（η５−Ｃ５Ｍｅ５）］のＥＳＩ−ＭＳで分析した結果を示す。図２６（ｂ）は、ｍ／ｚ ６０７．１付近の拡大図を示す。図２６（ｃ）は理論値を示す。図２６（ｄ）は［ＮｉＩＩＣｌ（Ｎ２Ｓ２）（μ−Ｄ）ＩｒＩＩＩ（η５−Ｃ５Ｍｅ５）］のＥＳＩ−ＭＳで分析した結果を示す。
【図２７】図２７（ａ）は［ＮｉＩＩＣｌ（Ｎ２Ｓ２）（μ−Ｈ）ＩｒＩＩＩ（η５−Ｃ５Ｍｅ５）］のＩＲスペクトル、図２７（ｂ）は［ＮｉＩＩＣｌ（Ｎ２Ｓ２）（μ−Ｄ）ＩｒＩＩＩ（η５−Ｃ５Ｍｅ５）］のＩＲスペクトルを示す。
【図２８】図２８は、Ｘ線解析により得られた［ＮｉＩＩＣｌ（Ｎ２Ｓ２）（μ−Ｈ）ＲｈＩＩＩ（η５−Ｃ５Ｍｅ５）］のＯＲＴＥＰ図を示す。
【発明を実施するための形態】
【００３０】
以下、本発明を更に詳しく説明するが、本発明の範囲はそれに限定されない。
【００３１】
本発明の異種二核錯体を用いて水素および一酸化炭素を酸化する方法および燃料電池は、出発物質として、下記式（１）で表される異種二核錯体を用いる。
【００３２】
【化１０】
0006702741.tif 000011
【００３３】
前記式（１）において、Ｍは、ＲｕＩＩ、ＲｈＩＩＩまたはＩｒＩＩＩである。Ｌはヘキサメチルベンゼン基またはペンタメチルシクロペンタジエニル基を表す。ｌ、ｍおよびｎは、それぞれ独立して２〜４の整数である。Ｒはそれぞれ独立して、炭素数１〜５のアルキル基である。ｚは錯体の電荷を表し、０または２＋である。
【００３４】
Ｍ＝ＲｕＩＩの場合、Ｌ＝ヘキサメチルベンゼン基、Ｘ＝Ｈ２Ｏ、Ｙ＝なし、ｚ＝２＋であり、Ｍ＝ＲｈＩＩＩまたはＩｒＩＩＩの場合、Ｌ＝ペンタメチルシクロペンタジエニル基、Ｘ、Ｙ＝共にＣｌ、ｚ＝０である。
【００３５】
前記式（１）で表される異種二核錯体［ＮＭ］による一酸化炭素の酸化反応が、下記の工程で示される。
（工程Ａ）一酸化炭素分子（ＣＯ）に上記式（１）で表される異種二核錯体［ＮＭ］を作用させ、下記式（２）で表される異種二核カルボニル錯体［ＮＭ−ＣＯ］を生成する工程。
ＣＯ＋［ＮＭ］→［ＮＭ−ＣＯ］＋Ｘ＋Ｙ
（工程Ｂ）異種二核カルボニル錯体［ＮＭ−ＣＯ］に水酸化物イオン（ＯＨ−）を作用させ、下記式（３）で表される異種二核ヒドロキシカルボニル錯体［ＮＭ−Ｃ（Ｏ）ＯＨ］を生成する工程。
［ＮＭ−ＣＯ］＋２ＯＨ−→［ＮＭ−Ｃ（Ｏ）ＯＨ］
（工程Ｃ）基質（Ｑ）に異種二核ヒドロキシカルボニル錯体［ＮＭ−Ｃ（Ｏ）ＯＨ］を作用させ、基質を還元し、異種二核錯体［ＮＭ］を再生する工程。
Ｑ＋［ＮＭ−Ｃ（Ｏ）ＯＨ］＋Ｘ＋Ｙ→（Ｑ＋２ｅ−）＋ＣＯ２＋Ｈ２Ｏ＋［ＮＭ］
【００３６】
【化１１】
0006702741.tif 000012
【００３７】
前記式（２）において、Ｍは、ＲｕＩＩ、ＲｈＩＩＩまたはＩｒＩＩＩである。Ｌはヘキサメチルベンゼン基またはペンタメチルシクロペンタジエニル基を表す。ｌ、ｍおよびｎは、それぞれ独立して２〜４の整数である。Ｒはそれぞれ独立して、炭素数１〜５のアルキル基である。
【００３８】
【化１２】
0006702741.tif 000013
【００３９】
前記式（３）において、Ｍは、ＲｕＩＩ、ＲｈＩＩＩまたはＩｒＩＩＩである。Ｌはヘキサメチルベンゼン基またはペンタメチルシクロペンタジエニル基を表す。ｌ、ｍおよびｎは、それぞれ独立して２〜４の整数である。Ｒはそれぞれ独立して、炭素数１〜５のアルキル基である。
【００４０】
以下、本発明を、異種二核錯体の具体例であるニッケル・イリジウムクロロ錯体を例に挙げて説明する。
（Ｉ−１）ニッケル・イリジウム錯体による水素と一酸化炭素の酸化反応
＜ニッケル・イリジウムクロロ錯体＞
本発明のニッケル・イリジウム錯体を用いて、水素と一酸化炭素の両方を酸化する方法は、出発物質として、下記式（１’）で表されるニッケル・イリジウムクロロ錯体を用いる。
【００４１】
【化１３】
0006702741.tif 000014
【００４２】
前記式（１’）で表されるニッケル・イリジウムクロロ錯体［ＮｉＩＩＣｌ（Ｎ２Ｓ２）ＩｒＩＩＩＣｌ（η５−Ｃ５Ｍｅ５）］は、実施例に記載の方法により調製することができる。
【００４３】
ニッケル・イリジウムクロロ錯体（１’）を構造解析する場合、実施例において後述するように、（１’）のアセトン溶液にエーテルをゆっくり添加することにより、（１’）の単結晶を得て、構造解析することができる。
【００４４】
図２に示すように、式（１’）で表されるニッケル・イリジウムクロロ錯体は、ニッケルとイリジウムの二核構造をしている。
【００４５】
図１（ａ）〜図１（ｃ）に示すように、ニッケル・イリジウムクロロ錯体（１’）はＥＳＩ−ＭＳでも確認できる。
【００４６】
＜ニッケル・イリジウムクロロ錯体による一酸化炭素の酸化反応＞
ニッケル・イリジウムクロロ錯体による一酸化炭素の酸化反応と、それに伴う基質の還元反応は、下記工程Ａ〜Ｃを含む。
（工程Ａ）一酸化炭素分子（ＣＯ）に、下記式（１’）で表されるニッケル・イリジウムクロロ錯体［ＮＭ］を作用させ、下記反応式で表されるように、下記式（２’）で表されるニッケル・イリジウムカルボニル錯体［ＮＭ−ＣＯ］を生成する工程  
ＣＯ＋［ＮＭ］→［ＮＭ−ＣＯ］＋Ｘ＋Ｙ
（工程Ｂ）ニッケル・イリジウムカルボニル錯体［ＮＭ−ＣＯ］に、水酸化物イオン（ＯＨ-）を作用させ、下記反応式で表されるように、下記式（３’）で表されるニッケル・イリジウムヒドロキシカルボニル錯体［ＮＭ−Ｃ（Ｏ）ＯＨ］を生成する工程  
［ＮＭ−ＣＯ］＋２ＯＨ−→［ＮＭ−Ｃ（Ｏ）ＯＨ］
（工程Ｃ）下記反応式で表されるように、前記ニッケル・イリジウムヒドロキシカルボニル錯体［ＮＭ−Ｃ（Ｏ）ＯＨ］を基質（Ｑ）と反応させて、基質を還元し、ニッケル・イリジウムクロロ錯体［ＮＭ］を再生する工程
Ｑ＋［ＮＭ−Ｃ（Ｏ）ＯＨ］＋Ｘ＋Ｙ→（Ｑ＋２ｅ−）＋ＣＯ２＋Ｈ２Ｏ＋［ＮＭ］
【００４７】
【化１４】
0006702741.tif 000015
【００４８】
（工程Ａ）ニッケル・イリジウムカルボニル錯体（２’）を生成する工程
工程Ａは、下記反応式で表されるように、下記式（１’）で表されるニッケル・イリジウムクロロ錯体［ＮＭ］と一酸化炭素分子（ＣＯ）とを作用させ、下記式（２’）で表されるニッケル・イリジウムカルボニル錯体［ＮＭ−ＣＯ］を生成する工程である。
ＣＯ＋［ＮＭ］→［ＮＭ−ＣＯ］＋Ｘ＋Ｙ
【００４９】
【化１５】
0006702741.tif 000016
【００５０】
工程Ａは、一酸化炭素を系内に導入して反応させる。工程Ａの反応時間は好ましくは１〜５時間、反応温度は好ましくは５〜４０℃、反応圧力は好ましくは１〜８気圧とすることが好ましい。
【００５１】
（工程Ｂ）ニッケル・イリジウムヒドロキシカルボニル錯体（３’）を生成する工程
工程Ｂは、下記反応式で表されるように、下記式（２’）で表されるニッケル・イリジウムカルボニル錯体［ＮＭ−ＣＯ］と水酸化物イオン（ＯＨ−）とを作用させ、下記式（３’）で表されるニッケル・イリジウムヒドロキシカルボニル錯体［ＮＭ−Ｃ（Ｏ）ＯＨ］を生成する工程である。
［ＮＭ−ＣＯ］＋２ＯＨ−→［ＮＭ−Ｃ（Ｏ）ＯＨ］
【００５２】
【化１６】
0006702741.tif 000017
【００５３】
工程Ｂは、水酸化物イオンを系内に導入して反応させる。工程Ｂの反応時間は好ましくは１〜５時間、反応温度は好ましくは５〜４０℃とすることが好ましい。
【００５４】
（工程Ｃ）基質を還元する工程
工程Ｃは、下記反応式で表されるように、下記式（３’）で表されるニッケル・イリジウムヒドロキシカルボニル錯体［ＮＭ−Ｃ（Ｏ）ＯＨ］を基質（Ｑ）と反応させて、基質を還元し、下記式（１’）で表されるニッケル・イリジウムクロロ錯体［ＮＭ］を再生する工程である。
Ｑ＋［ＮＭ−Ｃ（Ｏ）ＯＨ］＋Ｘ＋Ｙ→（Ｑ＋２ｅ−）＋ＣＯ２＋Ｈ２Ｏ＋［ＮＭ］
【００５５】
【化１７】
0006702741.tif 000018
【００５６】
工程Ｃは、還元基質を系内に導入して反応させる。工程Ｃの反応時間は好ましくは１〜５時間、反応温度は好ましくは５〜４０℃、反応圧力は好ましくは１〜８気圧とすることが好ましい。
【００５７】
本発明の還元反応の対象である基質としては、特に限定されないが、具体的には、例えば、メチルビオロゲン、フェロセニウムイオン、アクリジニウムイオン、メチレンブルー、ジクロロインドフェノールが挙げられる。
【００５８】
ニッケル・イリジウムクロロ錯体（１’）と一酸化炭素を用いたジクロロインドフェノールの触媒的還元反応はｐＨに依存し、図１５に示すように、ｐＨ１０で最大となる。
【００５９】
＜ニッケル・イリジウムカルボニル錯体＞
前記式（１’）で表されるニッケル・イリジウムクロロ錯体［ＮＭ］に、水中で一酸化炭素分子（ＣＯ）を作用させることにより、下記反応式で表されるように、下記式（２’）で表されるニッケル・イリジウムカルボニル錯体［ＮＭ−ＣＯ］が生成する。
ＣＯ＋［ＮＭ］→［ＮＭ−ＣＯ］＋Ｘ＋Ｙ
【００６０】
【化１８】
0006702741.tif 000019
【００６１】
前記式（２’）で表されるニッケル・イリジウムカルボニル錯体のＰＦ６塩［ＮｉＩＩ（Ｎ２Ｓ２）ＩｒＩＩＩ（ＣＯ）（η５−Ｃ５Ｍｅ５）］（ＰＦ６）２（２’（ＰＦ６））は、実施例に記載の方法により調製することができる。
【００６２】
ニッケル・イリジウムカルボニル錯体のＰＦ６塩（２’（ＰＦ６））を構造解析する場合、実施例において後述するように、（２’（ＰＦ６））のアセトン溶液にエーテルをゆっくり添加することにより、（２’（ＰＦ６））の単結晶を得て、構造解析することができる。
【００６３】
図４に示すように、式（２’）で表されるニッケル・イリジウムカルボニル錯体［ＮｉＩＩ（Ｎ２Ｓ２）ＩｒＩＩＩ（ＣＯ）（η５−Ｃ５Ｍｅ５）］２＋は、ニッケルとイリジウムの二核構造をしている。
【００６４】
ニッケル・イリジウムカルボニル錯体（２’）はＥＳＩ−ＭＳでも確認できる。図５（ａ）〜図５（ｄ）に示すように、ＥＳＩ−ＭＳの測定には、ニッケル・イリジウムカルボニル錯体［ＮｉＩＩ（Ｎ２Ｓ２）ＩｒＩＩＩ（ＣＯ）（η５−Ｃ５Ｍｅ５）］２＋とニッケル・イリジウム１３カルボニル錯体［ＮｉＩＩ（Ｎ２Ｓ２）ＩｒＩＩＩ（１３ＣＯ）（η５−Ｃ５Ｍｅ５）］２＋を用いた。
【００６５】
ニッケル・イリジウムカルボニル錯体（２’）のＣ−Ｏ伸縮振動は、ＩＲによって確認できる。ＩＲの測定には、［ＮｉＩＩ（Ｎ２Ｓ２）ＩｒＩＩＩ（ＣＯ）（η５−Ｃ５Ｍｅ５）］（ＰＦ６）２とニッケル・イリジウム１３カルボニル錯体［ＮｉＩＩ（Ｎ２Ｓ２）ＩｒＩＩＩ（１３ＣＯ）（η５−Ｃ５Ｍｅ５）］（ＰＦ６）２を用いた。
【００６６】
図６（ａ）および図６（ｂ）に示すように、ニッケル・イリジウムカルボニル錯体［ＮｉＩＩ（Ｎ２Ｓ２）ＩｒＩＩＩ（ＣＯ）（η５−Ｃ５Ｍｅ５）］（ＰＦ６）２のＩＲスペクトルでは、Ｃ−Ｏ伸縮振動が２０３４ｃｍ-１に、ニッケル・イリジウム１３カルボニル錯体［ＮｉＩＩ（Ｎ２Ｓ２）ＩｒＩＩＩ（１３ＣＯ）（η５−Ｃ５Ｍｅ５）］（ＰＦ６）２では、１３Ｃ−Ｏ伸縮振動が１９８７ｃｍ-１に観測された。
【００６７】
＜ニッケル・イリジウムヒドロキシカルボニル錯体＞
前記ニッケル・イリジウムカルボニル錯体（２’）に、水中で水酸化物イオン（ＯＨ-）を作用させることにより、下記反応式で表されるように、下記式（３’）で表されるニッケル・イリジウムヒドロキシカルボニル錯体［ＮＭ−Ｃ（Ｏ）ＯＨ］が生成する。
［ＮＭ−ＣＯ］＋２ＯＨ−→［ＮＭ−Ｃ（Ｏ）ＯＨ］
【００６８】
【化１９】
0006702741.tif 000020
【００６９】
前記式（３’）で表されるニッケル・イリジウムヒドロキシカルボニル錯体［ＮｉＩＩ（Ｎ２Ｓ２）（ＯＨ）ＩｒＩＩＩ（Ｃ（Ｏ）ＯＨ）（η５−Ｃ５Ｍｅ５）］は、実施例に記載の方法により調製することができる。
【００７０】
ニッケル・イリジウムヒドロキシカルボニル錯体（３’）を構造解析する場合、実施例において後述するように、（３’）のアセトン溶液にエーテルをゆっくり添加することにより、（３’）の単結晶を得て、構造解析することができる。
【００７１】
図１１に示すように、式（３’）で表されるニッケル・イリジウムヒドロキシカルボニル錯体［ＮｉＩＩ（Ｎ２Ｓ２）（ＯＨ）ＩｒＩＩＩ（Ｃ（Ｏ）ＯＨ）（η５−Ｃ５Ｍｅ５）］は、ニッケルとイリジウムの二核構造をしている。
【００７２】
ニッケル・イリジウムヒドロキシカルボニル錯体（３’）は、図１０（ａ）〜図１０（ｃ）に示すように、ＥＳＩ−ＭＳでも確認できる。
【００７３】
＜ニッケル・イリジウムクロロ錯体をアノード触媒とした一酸化炭素−酸素燃料電池＞
ニッケル・イリジウムクロロ錯体（１’）をアノード触媒、白金をカソード触媒とする、一酸化炭素−酸素燃料電池を作製すると、図２１に示すように、電池として駆動する。
【００７４】
＜ニッケル・イリジウムクロロ錯体による水素の酸化反応＞
ニッケル・イリジウムクロロ錯体（１’）による水素の酸化反応と、それに伴う基質の還元反応は、下記工程Ｄ〜Ｅを含む。
（工程Ｄ）水素分子（Ｈ２）に、下記式（１’）で表されるニッケル・イリジウムクロロ錯体［ＮＭ］を作用させ、該水素分子をヘテロリティックに活性化し、下記反応式で表されるように、下記式（４’）で表されるニッケル・イリジウムヒドリド錯体［ＮＭ−Ｈ］を生成する工程  
Ｈ２＋［ＮＭ］→［ＮＭ−Ｈ］＋Ｈ＋＋Ｘ
（工程Ｅ）下記反応式で表されるように、前記ニッケル・イリジウムヒドリド錯体［ＭＨ］を基質（Ｑ）と反応させて、基質を還元し、ニッケル・イリジウムクロロ錯体［ＮＭ］を再生する工程。
［ＮＭ−Ｈ］＋Ｑ＋Ｘ→［ＮＭ］＋（Ｑ＋２ｅ−）＋Ｈ＋
【００７５】
【化２０】
0006702741.tif 000021
【００７６】
（工程Ｄ）ニッケル・イリジウムヒドリド錯体（４’）を生成する工程
工程Ａは、下記反応式で表されるように、下記式（１’）で表されるニッケル・イリジウムクロロ錯体［ＮＭ］と水素分子（Ｈ２）とを作用させ、該水素分子をヘテロリティックに活性化し、下記式（４’）で表されるニッケル・イリジウムヒドリド錯体［ＮＭ−Ｈ］とプロトン（Ｈ＋）とを生成する工程である。
Ｈ２＋［ＮＭ］→［ＮＭ−Ｈ］＋Ｈ＋＋Ｘ
【００７７】
【化２１】
0006702741.tif 000022
【００７８】
工程Ｄは、水素を系内に導入して反応させる。工程Ｄの反応時間は好ましくは１〜５時間、反応温度は好ましくは５〜４０℃、反応圧力は好ましくは１〜８気圧とすることが好ましい。
【００７９】
（工程Ｅ）基質を電子還元する工程
工程Ｅは、下記反応式で表されるように、下記式（４’）で表されるニッケル・イリジウムヒドリド錯体［ＮＭ−Ｈ］を基質（Ｑ）と反応させて、基質を還元し、下記式（１’）で表されるニッケル・イリジウムクロロ錯体［ＮＭ］を再生する工程である。
［ＮＭ−Ｈ］＋Ｑ＋Ｘ→［ＮＭ］＋（Ｑ＋２ｅ−）＋Ｈ＋
【００８０】
【化２２】
0006702741.tif 000023
【００８１】
工程Ｅは、還元基質を系内に導入して反応させる。工程Ｅの反応時間は好ましくは１〜５時間、反応温度は好ましくは５〜４０℃とすることが好ましい。
【００８２】
本発明の還元反応の対象である基質としては、特に限定されないが、具体的には、例えば、メチルビオロゲン、フェロセニウムイオン、アクリジニウムイオン、メチレンブルー、ジクロロインドフェノールが挙げられる。
【００８３】
ニッケル・イリジウムヒドリド錯体（４’）によるジクロロインドフェノールの触媒的還元反応はｐＨに依存し、図１３に示すように、ｐＨ６で最大となる。
【００８４】
＜ニッケル・イリジウムヒドリド錯体＞
前記ニッケル・イリジウムクロロ錯体（１’）に、水中で水素分子（Ｈ２）を作用させることにより、該水素分子をヘテロリティックに活性化し、下記反応式で表されるように、下記式（４’）で表されるニッケル・イリジウムヒドリド錯体［ＮｉＩＩＣｌ（Ｎ２Ｓ２）（μ−Ｈ）ＩｒＩＩＩ（η５−Ｃ５Ｍｅ５）］が生成する。
Ｈ２＋［ＮＭ］→［ＮＭ−Ｈ］＋Ｈ＋＋Ｘ
【００８５】
【化２３】
0006702741.tif 000024
【００８６】
ニッケル・イリジウムヒドリド錯体（４’）を構造解析する場合、実施例において後述するように、（４’）のアセトニトリル／アセトン溶液を静置すると、（４’）の単結晶を得て、構造解析することができる。  
【００８７】
図２５に示すように、式（４’）で表されるニッケル・イリジウムヒドリド錯体［ＮｉＩＩＣｌ（Ｎ２Ｓ２）（μ−Ｈ）ＩｒＩＩＩ（η５−Ｃ５Ｍｅ５）］は、ニッケルとイリジウムの二核構造をしており、Ｎｉ・・・Ｉｒの距離は、２．７８４Åである。
【００８８】
ニッケル・イリジウムヒドリド錯体（４’）はＥＳＩ−ＭＳでも確認できる。図２６（ａ）〜図２６（ｄ）に示すように、ＥＳＩ−ＭＳの測定には、ニッケル・イリジウムヒドリド錯体［ＮｉＩＩＣｌ（Ｎ２Ｓ２）（μ−Ｈ）ＩｒＩＩＩ（η５−Ｃ５Ｍｅ５）］とニッケル・イリジウムジュウテリド錯体［ＮｉＩＩＣｌ（Ｎ２Ｓ２）（μ−Ｄ）ＩｒＩＩＩ（η５−Ｃ５Ｍｅ５）］を用いた。
【００８９】
Ｉｒ−Ｈ伸縮振動は、ＩＲによって確認できる。ＩＲの測定には、ニッケル・イリジウムヒドリド錯体［ＮｉＩＩＣｌ（Ｎ２Ｓ２）（μ−Ｈ）ＩｒＩＩＩ（η５−Ｃ５Ｍｅ５）］とニッケル・イリジウムジュウテリド錯体［ＮｉＩＩＣｌ（Ｎ２Ｓ２）（μ−Ｄ）ＩｒＩＩＩ（η５−Ｃ５Ｍｅ５）］を用いた。
【００９０】
図２７（ａ）および図２７（ｂ）に示すように、ニッケル・イリジウムヒドリド錯体［ＮｉＩＩＣｌ（Ｎ２Ｓ２）（μ−Ｈ）ＩｒＩＩＩ（η５−Ｃ５Ｍｅ５）］のＩＲスペクトルでは、Ｉｒ−Ｈ伸縮振動が１９５２ｃｍ-１に、ニッケル・イリジウムジュウテリド錯体［ＮｉＩＩＣｌ（Ｎ２Ｓ２）（μ−Ｄ）ＩｒＩＩＩ（η５−Ｃ５Ｍｅ５）］では、Ｉｒ−Ｄ伸縮振動が１４０１ｃｍ-１に観測された。
【００９１】
＜ニッケル・イリジウムクロロ錯体をアノード触媒とした水素−酸素燃料電池＞
ニッケル・イリジウムクロロ錯体（１’）をアノード触媒、白金をカソード触媒とする、水素−酸素燃料電池を作製すると、図１９に示すように、電池として駆動する。
【００９２】
＜ニッケル・イリジウムクロロ錯体を用いた水素・一酸化炭素混合ガスの酸化反応＞
水素分子（Ｈ２）と一酸化炭素（ＣＯ）の混合ガスを用いる、ニッケル・イリジウムクロロ錯体（１’）によるジクロロインドフェノールの触媒的還元反応はｐＨに依存し、図１７に示すように、ｐＨ１０で最大となる。
【００９３】
一酸化炭素（ＣＯ）の濃度は０〜１００％の任意の濃度で反応を行うことができるが、より好ましくは１００％に違い方が好ましい。一酸化炭素（ＣＯ）の濃度が１００％に違い方場合に、より高いＴＯＮを示す。
【００９４】
＜ニッケル・イリジウムクロロ錯体をアノード触媒とした水素/一酸化炭素−酸素燃料電池＞
ニッケル・イリジウムクロロ錯体（１’）をアノード触媒、白金をカソード触媒とする、水素／一酸化炭素−酸素燃料電池を作製すると、図２３に示すように、電池として駆動する。
【００９５】
上記においてはニッケル・イリジウムクロロ錯体を例に挙げて説明したが、ニッケル・ロジウムクロロ錯体及びニッケル・ルテニウムアクア錯体についても同様である。上記したように異種二核錯体の製造方法は特に限定されるものではなく、該異種二核錯体に配位する配位子に応じて適宜好ましい製造方法を従来公知の方法から選択し、または、組み合わせて用いればよい。また、上記異種二核錯体として市販されているものを利用することもできる。
【００９６】
（Ｉ−２）燃料電池用電極触媒
本発明に係る燃料電池用電極触媒は、上記金属錯体を含有している。本発明に係る燃料電池用電極触媒は、どのような燃料電池にも好適に用いることができるが、特に固体高分子型燃料電池により好適に用いることができる。
【００９７】
固体高分子型燃料電池は、一般的には電解質膜をアノードとカソードとで挟んで構成され、燃料である水素等と酸化剤である酸素（または空気）から電気化学反応を用いて電気と熱エネルギーを取り出す。このとき、アノード（負極または燃料極ともいう）では燃料の酸化反応が起こり、カソード（正極または空気極ともいう）では酸化剤の還元が起こる。燃料としては、水素の他、ガソリン、メタノール、ジエチルエーテルまたは炭化水素等を用いることもでき、これらを水素に改質して燃料電池に供給する。また、メタノールまたはジエチルエーテル等を直接燃料として供給可能な直接型の燃料電池にも、本発明に係る燃料電池用電極触媒を用いることができる。
【００９８】
本発明に係る燃料電池用電極触媒は、上記金属錯体を含有していればよい。従って、本発明に係る燃料電池用電極触媒は、上記金属錯体から選ばれる単一の金属錯体を含有していてもよいし、上記金属錯体から選ばれる２種類以上の金属錯体を含有していてもよい。
【００９９】
また、本発明に係る燃料電池用電極触媒は、上記金属錯体のみを含有していてもよいし、必要に応じて他の成分を含有していてもよい。
【０１００】
かかる他の成分としては、例えば、バルカン（Ｃａｂｏｔ社製）、カーボンブラック、アセチレンブラック、ファーネスブラック、グラファイト、カーボンナノチューブ、カーボンナノファイバー、黒煙、炭素繊維および活性炭等の触媒担持体；ポリアセチレン、ポリピロール、ポリチオール、ポリイミダゾール、ポリピリジン、ポリアニリンおよびポリチオフェン等の導電性高分子を挙げることができる。
【０１０１】
他の成分が含有される場合の上記燃料電池用電極触媒に含有される金属錯体と、上記他の成分との割合も特に限定されるものではないが、金属錯体に対する上記触媒担持体の割合は好ましくは０重量％以上５０重量％以下であり、金属錯体に対する上記導電性高分子の割合は好ましくは０重量％以上５０重量％以下である。
【０１０２】
さらに、本発明に係る燃料電池用電極触媒には、必要に応じてナフィオン（登録商標）、フレミオン（登録商標）、アシプレックス（登録商標）等のプロトン伝導性高分子電解質が含有されていてもよい。
【０１０３】
（Ｉ−３）アノード及びカソード両用燃料電池用電極触媒
本発明は、従来燃料電池用電極触媒としての活性を有さないと考えられていた金属錯体が燃料電池用電極触媒として機能することを初めて見出したことに基づくものである。本発明ではさらに、驚くべきことに、上記金属錯体が、アノードのみではなくカソードにおいても燃料電池用電極触媒として機能するという予測できない効果が見出された。
【０１０４】
すなわち、通常、水素分子を活性化するアノード用の電極触媒と、酸素分子を活性化するカソード用の電極触媒とは別種の触媒であることからも、上記金属錯体が、アノードのみではなくカソードにおいても燃料電池用電極触媒として機能することは予想されなかった。また、これまでに、金属錯体がカソードで燃料電池用電極触媒として機能するとの報告はない。
【０１０５】
しかし、上記金属錯体は、カソードにおいても燃料電池用電極触媒の機能を示した。すなわち、上記金属錯体を含有する本発明に係る燃料電池用電極触媒は、燃料電池のアノード及びカソードに用いることができるアノード及びカソード両用の燃料電池用電極触媒である。
【０１０６】
前記金属錯体を、アノードのみではなく、カソードにおいても使用することができることにより、白金単体や白金合金の使用をさらに減らすことができ、かつ、触媒能力の制御をより容易に行うことができる。
【０１０７】
（ＩＩ）本発明に係る燃料電池用電極触媒の利用
本発明に係る燃料電池用電極触媒は、安価、かつ、触媒能力の制御が容易にできることから、これを用いた燃料電池用電極、燃料電池、及び、発電方法に好ましく用いることができる。それゆえ、本発明には、上記燃料電池用電極触媒を用いた燃料電池用電極、燃料電池、及び、発電方法も含まれる。
【０１０８】
（ＩＩ−１）燃料電池用電極
本発明に係る燃料電池用電極は、上記燃料電池用電極触媒を含有するものであれば特に限定されるものではなく、燃料電池の種類に応じて、従来公知の様々な構成を備えうる。
【０１０９】
例えば、固体高分子型燃料電池を例として挙げれば、本発明に係る燃料電池用電極は、カソード用および／またはアノード用の、触媒層付ガス拡散層電極として構成することができる。かかる触媒層付ガス拡散層電極では、上記燃料電池用電極触媒を含有する触媒層は、ガス拡散層上に積層されている。上記ガス拡散層は、カーボンクロス、カーボンペーパー等のような多孔質カーボン等からなっており、ガス流路から供給された燃料または酸素（空気）を拡散させ効率よく触媒に供給するようになっている。
【０１１０】
かかるガス拡散層上に形成された触媒層は、例えば、上記燃料電池用電極触媒を、溶液、懸濁液、スラリー、ペースト等として、上記ガス拡散層に塗布し、乾燥させることにより形成される。ここで、上記燃料電池用電極触媒を、溶液、懸濁液、スラリー、ペースト等とするための媒体も特に限定されるものではなく、従来公知の媒体から適宜選択して用いればよい。塗布量は０．１〜１０ｍｇ／ｃｍ２とすることが好ましく、より好ましくは０．５〜５ｍｇ／ｃｍ２である。
【０１１１】
なお、上記触媒層は、上記燃料電池用電極触媒に加え、必要に応じて、上記触媒担持体、導電性高分子またはアイオノマー等を含有していてもよい。上記触媒担持体、導電性高分子またはアイオノマー等は、上記燃料電池用電極触媒の溶液、懸濁液、スラリーまたはペースト等に添加してもよいし、上記燃料電池用電極触媒の溶液、懸濁液、スラリーまたはペースト等とは別に、溶液、懸濁液、溶液、スラリーまたはペースト等として、触媒層を塗布する前、同時、又は後に塗布してもよい。
【０１１２】
（ＩＩ−２）燃料電池
本発明に係る燃料電池の構成は、通常燃料電池に採用される構成であれば特に限定されるものではないが、例えば、少なくとも電解質膜、アノードおよびカソードを備え、電解質膜をアノードとカソードとで挟んだ構造を有している。
【０１１３】
かかる燃料電池は、例えば、上述したように、カソード用の触媒層付ガス拡散層電極およびアノード用の触媒層付ガス拡散層電極を作製し、これらの触媒層付ガス拡散層電極の間に、触媒層が電解質膜を挟んで対向するように電解質膜を挟み、膜電極接合体（ＭＥＡ）を作製すればよい。かかる膜電極接合体を燃料電池セルに組み込んで使用することができる。
【０１１４】
ここで、本発明に係る燃料電池は、上記燃料電池用電極触媒を、アノードおよび／またはカソードにそれぞれ独立して含有していればよい。すなわち、本発明の燃料電池用電極は、アノードおよびカソードの両方に用いられてもよいし、アノードおよびカソードのいずれか一方に用いられてもよい。本発明の燃料電池用電極が、アノードおよびカソードのいずれか一方に用いられる場合、対向する電極触媒には、従来公知の触媒を用いればよく、例えば、白金単体、白金合金等を含有する触媒を用いればよい。
【０１１５】
上記電解質膜は、水素イオン伝導性の高い高分子膜であれば特に限定されるものではなく、ナフィオン（登録商標）、フレミオン（登録商標）またはアシプレックス（登録商標）のパーフルオロスルホン酸系のプロトン交換膜等、通常用いられる電解質膜を用いればよい。
【０１１６】
（ＩＩ−３）発電方法
本発明に係る発電方法は、上記燃料電池用電極触媒を用いて、燃料の酸化反応を行う工程、および／または、上記燃料電池用電極触媒を用いて、酸化剤の還元反応を行う工程を含んでいればよい。すなわち、本発明に係る発電方法は、上記燃料電池用電極触媒を用いて、燃料の酸化反応を行う工程、および、上記燃料電池用電極触媒を用いて、酸化剤の還元反応を行う工程の両方を含んでいてもよいし、いずれか一方を含んでいてもよい。
【０１１７】
より具体的には、例えば、本発明に係る発電方法は、上記燃料電池用電極触媒を用いて水素分子から電子を放出させて水素イオンとする工程、および／または、上記燃料電池用電極触媒を用いて、酸素分子、水素イオンおよび電子を反応させて水を生成する工程を含む。
【０１１８】
本発明に係る発電方法は、従来公知の方法により行えばよく、特に限定されるものではないが、一例を説明すると、燃料電池のアノード側に水素ガスを、カソード側に酸素を供給する。このとき水素ガスおよび酸素はバブラーを通して加湿してもよい。
【０１１９】
アノード側から水素ガスが供給されると、水素ガスが上記燃料電池用電極触媒の作用によって水素分子から電子を放出して水素イオンとなる。この水素イオンは電解質膜を通過して対向するカソードに移動する。カソードでは、上記燃料電池用電極触媒の作用により、移動してきた水素イオンと、カソードに供給される酸素分子とが反応して水を生成する。このとき、電線に生じる電子の流れが直流電流として取り出される。
【実施例】
【０１２０】
以下に本発明の実施例について具体的に説明するが、本発明はこれらに限定されない。
【０１２１】
（材料および方法）
全ての実験は、標準のシュレンク技術及びグローブボックスを用いることによってＮ２又はＡｒ雰囲気下で実施した。
【０１２２】
ＮｉＩＩ（Ｎ２Ｓ２）は、文献（Ｉｎｏｒｇ．Ｃｈｅｍ．，１９９０，４７７９−４７８８）に記載の方法によりＮｉＩＩ（Ｎ２Ｓ２）において記述されている方法によって調製した（Ｎ２Ｓ２＝Ｎ、Ｎ’−ｄｉｍｅｔｈｙｌ−３，７−ｄｉａｚａｎｏｎａｎｅ−１，９−ｄｉｔｈｉｏｌａｔｏ）。［ＩｒＩＩＩ（η５−Ｃ５Ｍｅ５）Ｃｌ２］２は、文献（Ｉｎｏｒｇ．Ｃｈｅｍ．１９９０，２９，２０２３−２０２５）に記載の方法により［ＩｒＩＩＩ（η５−Ｃ５Ｍｅ５）Ｃｌ２］２において記述されている方法によって調製した（η５−Ｃ５Ｍｅ５＝１，２，３，４，５−ｐｅｎｔａｍｅｔｈｙｌｃｙｃｌｏｐｅｎｔａｄｉｅｎｙｌ）。［ＲｈＩＩＩ（η５−Ｃ５Ｍｅ５）Ｃｌ２］２は、文献（Ｏｒｇ．Ｌｅｔｔ．２００４，６，２７８５−２７８８）に記載の方法により［ＩｒＩＩＩ（η５−Ｃ５Ｍｅ５）Ｃｌ２］２において記述されている方法によって調製した。［ＮｉＩＩＣｌ（Ｎ２Ｓ２）ＲｕＩＩ（Ｈ２Ｏ）（η６−Ｃ６Ｍｅ６）］（ＮＯ３）２は、文献（Ｓｃｉｅｎｃｅ  ２００７，３１６，５８５−５８７）に記載の方法により［ＮｉＩＩＣｌ（Ｎ２Ｓ２）ＲｕＩＩ（Ｈ２Ｏ）（η６−Ｃ６Ｍｅ６）］（ＮＯ３）２において記述されている方法によって調製した。
【０１２３】
Ｈ２、ＣＯガス、Ｈ２／ＣＯ混合ガス（ＣＯ：５０％、Ｈ２：５０％）ガスは、太陽東洋酸素株式会社から購入した。Ｈ２Ｏは、和光純薬工業株式会社から購入した；これらは、更に精製することなしに使用した。
【０１２４】
・赤外スペクトル
ＫＢｒディスク中に含まれる固体化合物の赤外スペクトルは、２５℃で２ｃｍ−１の標準解像度を用いて４００から４０００ｃｍ−１までの領域をサーモ・ニコレーＮＥＸＵＳ８７００ＦＲ−ＩＲ計器で測定した。
【０１２５】
・紫外線可視スペクトル
紫外線可視スペクトルは、２５℃にて日本分光Ｖ−６７０  ＵＶ−Ｖｉｓｉｂｌｅ−ＮＩＲ分光計（セルの長さ１．０ｃｍ）で測定した。
【０１２６】
・元素分析データ
元素分析データは、パーキンエルマー２４００ＩＩシリーズＣＨＮＳ／Ｏ分析器によって得た。
【０１２７】
・Ｘ線結晶学的解析
測定は、共焦点単色化Ｍｏ−Ｋａ放射光（ｌ＝０．７１０７Å）を備えたリガク／ＭＳＣサターンＣＣＤ回析装置で行った。データを集め、ＣｒｙｓｔａｌＣｌａｅｒプログラム（リガク社）を用いて処理した。全ての計算は、モレキュラー・ストラクチャー・コーポレーションのｔｅＸａｎ結晶学ソフトウェア・パッケージを用いて実施した。
【０１２８】
［実施例１］異種二核錯体［ＮＭ］の合成および解析
（１）ニッケル・イリジウムクロロ錯体［ＮｉＩＩＣｌ（Ｎ２Ｓ２）ＩｒＩＩＩＣｌ（η５−Ｃ５Ｍｅ５）］の合成
［ＮｉＩＩ（Ｎ２Ｓ２）］（５５．８ｍｇ、０．２ｍｍｏｌ)を含むメタノール溶液（１０ｍＬ）に、［ＩｒＩＩＩ（η５−Ｃ５Ｍｅ５）Ｃｌ２］２（７９．７ｍｇ、０．１ｍｍｏｌ）を含むアセトニトリル溶液（５ｍＬ）を加え、室温で３時間撹拌した。生成した不溶性の沈殿をろ別し、溶媒を減圧除去することで［ＮｉＩＩＣｌ（Ｎ２Ｓ２）ＩｒＩＩＩＣｌ（η５−Ｃ５Ｍｅ５）］の茶色粉末を得た（収率：７４％）。
【０１２９】
ＥＳＩ−ＭＳ（ｉｎ  ｍｅｔｈａｎｏｌ）：ｍ／ｚ（％  ｉｎ  ｔｈｅ  ｒａｎｇｅ  ｍ／ｚ  ２００−２０００）：６４１．１（１００）［［ＮｉＩＩＣｌ（Ｎ２Ｓ２）ＩｒＩＩＩＣｌ（η５−Ｃ５Ｍｅ５）］−Ｃｌ］＋．Ａｎａｌ．Ｃａｌｃｄ．ｆｏｒ［ＮｉＩＩＣｌ（Ｎ２Ｓ２）ＩｒＩＩＩＣｌ（η５−Ｃ５Ｍｅ５）］（Ｃ１９Ｈ３５Ｎ２Ｃｌ２Ｓ２ＮｉＩｒ）：Ｃ，３３．６９；Ｈ，５．２１；Ｎ，４．１４、Ｆｏｕｎｄ：Ｃ，３３．６４；Ｈ，５．２６；Ｎ，４．０９．
［ＮｉＩＩＣｌ（Ｎ２Ｓ２）ＩｒＩＩＩＣｌ（η５−Ｃ５Ｍｅ５）］は、上で得た茶色粉末のアセトン溶液にエーテルをゆっくりと添加することにより単結晶として得られ、Ｘ線構造解析を行った。
図２に［ＮｉＩＩＣｌ（Ｎ２Ｓ２）ＩｒＩＩＩＣｌ（η５−Ｃ５Ｍｅ５）］の構造解析の結果を示す。
【０１３０】
（２）ニッケル・ロジウムクロロ錯体［ＮｉＩＩＣｌ（Ｎ２Ｓ２）ＲｈＩＩＩＣｌ（η５−Ｃ５Ｍｅ５）］の合成
［ＮｉＩＩ（Ｎ２Ｓ２）］（２７．９ｍｇ、０．１０ｍｍｏｌ）を含むメタノール溶液（５ｍＬ）に、［ＲｈＩＩＩ（η５−Ｃ５Ｍｅ５）Ｃｌ２］２（３０．９ｍｇ、０．０５ｍｍｏｌ）を含むメタノール（５ｍＬ）／アセトニトリル（３ｍＬ）の混合溶液を加え、室温で１時間撹拌した。得られた溶液の溶媒を減圧除去することで茶色粉末を得た。この茶色粉末をアセトン／ジエチルエーテルで再結晶することで、［ＮｉＩＩＣｌ（Ｎ２Ｓ２）ＲｈＩＩＩＣｌ（η５−Ｃ５Ｍｅ５）］の単結晶を得た（収率：５１％）。
【０１３１】
ＥＳＩ−ＭＳ：（ｉｎ  ｍｅｔｈａｎｏｌ）：ｍ／ｚ（％  ｉｎ  ｔｈｅ  ｒａｎｇｅ  ｍ／ｚ  ２００−２０００）：５５１．１（１００）［［ＮｉＩＩＣｌ（Ｎ２Ｓ２）ＲｈＩＩＩＣｌ（η５−Ｃ５Ｍｅ５）］−Ｃｌ］＋．Ａｎａｌ．Ｃａｌｃｄ．ｆｏｒ［ＮｉＩＩＣｌ（Ｎ２Ｓ２）ＲｈＩＩＩＣｌ（η５−Ｃ５Ｍｅ５）］（Ｃ１９Ｈ３５Ｎ２Ｃｌ２Ｓ２ＮｉＲｈ）：Ｃ，３８．８０；Ｈ，６．００；Ｎ，４．７６、Ｆｏｕｎｄ：Ｃ，３８．７９；Ｈ，５．９８；Ｎ，４．７４．
図３に［ＮｉＩＩＣｌ（Ｎ２Ｓ２）ＲｈＩＩＩＣｌ（η５−Ｃ５Ｍｅ５）］の構造解析の結果を示す。
【０１３２】
［実施例２］異種二核カルボニル錯体［ＮＭ−ＣＯ］の合成および解析
（１）ニッケル・イリジウムカルボニル錯体［ＮｉＩＩ（Ｎ２Ｓ２）ＩｒＩＩＩ（ＣＯ）（η５−Ｃ５Ｍｅ５）］（ＰＦ６）２の合成
［ＮｉＩＩＣｌ（Ｎ２Ｓ２）ＩｒＩＩＩＣｌ（η５−Ｃ５Ｍｅ５）］（４１．０ｍｇ、０．０６０ｍｍｏｌ）を水（５ｍＬ）に溶解させ、ＣＯ雰囲気下、室温で５時間撹拌した。得られた溶液にＫＰＦ６（７１ｍｇ、０．３９ｍｍｏｌ）を含む水溶液（２ｍＬ）を加えると、赤橙色固体が生成した。得られた固体をアセトン（２ｍＬ）で抽出し、溶媒を減圧除去し、［ＮｉＩＩ（Ｎ２Ｓ２）ＩｒＩＩＩ（ＣＯ）（η５−Ｃ５Ｍｅ５）］（ＰＦ６）２の赤色粉末を得た（収率：４３％）。
【０１３３】
Ａｎａｌ．Ｃａｌｃｄ．ｆｏｒ  ［ＮｉＩＩ（Ｎ２Ｓ２）ＩｒＩＩＩ（ＣＯ）（η５−Ｃ５Ｍｅ５）］（ＰＦ６）２・ＣＨ３ＣＯＣＨ３（Ｃ２３Ｈ４１Ｎ２Ｏ２Ｆ１２Ｐ２Ｓ２ＮｉＩｒ）：Ｃ，２８．１２；Ｈ，４．２１；Ｎ，２．８５、Ｆｏｕｎｄ：Ｃ，２８．００；Ｈ，４．１９；Ｎ，２．９２．
［ＮｉＩＩ（Ｎ２Ｓ２）ＩｒＩＩＩ（ＣＯ）（η５−Ｃ５Ｍｅ５）］（ＰＦ６）２は、上で得た赤色粉末のアセトン溶液にエーテルをゆっくりと添加することにより単結晶として得られ、Ｘ線構造解析を行った。
【０１３４】
図４に［ＮｉＩＩ（Ｎ２Ｓ２）ＩｒＩＩＩ（ＣＯ）（η５−Ｃ５Ｍｅ５）］（ＰＦ６）２の構造解析の結果を示す。
【０１３５】
［ＮｉＩＩ（Ｎ２Ｓ２）ＩｒＩＩＩ（ＣＯ）（η５−Ｃ５Ｍｅ５）］（ＰＦ６）２はＥＳＩ−ＭＳでも確認できる。図５（ａ）〜図５（ｄ）に示すように、１３ＣＯを用いて合成した［ＮｉＩＩ（Ｎ２Ｓ２）ＩｒＩＩＩ（１３ＣＯ）（η５−Ｃ５Ｍｅ５）］（ＰＦ６）２を用いるとｍ／ｚで０．５のシフトが確認された。
【０１３６】
また、ＩＲの測定では、図６（ａ）および図６（ｂ）に示すように［ＮｉＩＩ（Ｎ２Ｓ２）ＩｒＩＩＩ（ＣＯ）（η５−Ｃ５Ｍｅ５）］（ＰＦ６）２で観測される２０３４ｃｍ-１のＣ−Ｏ伸縮振動が、［ＮｉＩＩ（Ｎ２Ｓ２）ＩｒＩＩＩ（１３ＣＯ）（η５−Ｃ５Ｍｅ５）］（ＰＦ６）２では、１９８７ｃｍ-１に観測された。
【０１３７】
（２）ニッケル・ロジウムカルボニル錯体［ＮｉＩＩ（Ｎ２Ｓ２）ＲｈＩＩＩ（ＣＯ）（η５−Ｃ５Ｍｅ５）］（ＰＦ６）２の合成
［ＮｉＩＩＣｌ（Ｎ２Ｓ２）ＲｈＩＩＩＣｌ（η５−Ｃ５Ｍｅ５）］（２６．９ｍｇ、２９ｍｍｏｌ）を水（４ｍＬ）に溶解させ、ＣＯ雰囲気下、室温で４時間撹拌した。得られた溶液にＫＰＦ６（６４．４ｍｇ、０．３５ｍｍｏｌ）を含む水溶液（２ｍＬ）を加え、生じた［ＮｉＩＩ（Ｎ２Ｓ２）ＲｈＩＩＩ（ＣＯ）（η５−Ｃ５Ｍｅ５）］（ＰＦ６）２の赤橙色固体をろ過して回収した（収率：７７％）。
【０１３８】
Ａｎａｌ．Ｃａｌｃｄ．ｆｏｒ  ［ＮｉＩＩ（Ｎ２Ｓ２）ＲｈＩＩＩ（ＣＯ）（η５−Ｃ５Ｍｅ５）］（ＰＦ６）２・ＣＨ３ＣＯＣＨ３（Ｃ２３Ｈ４１Ｎ２Ｏ２Ｆ１２Ｐ２Ｓ２ＮｉＲｈ）：Ｃ，３０．９３；Ｈ，４．６３；Ｎ，３．１４、Ｆｏｕｎｄ：Ｃ，３０．６６；Ｈ，４．５８；Ｎ，３．１６．
［ＮｉＩＩ（Ｎ２Ｓ２）ＲｈＩＩＩ（ＣＯ）（η５−Ｃ５Ｍｅ５）］（ＰＦ６）２は、そのアセトン溶液にヘキサンを蒸気拡散することにより単結晶として得られ、Ｘ線構造解析を行った。
【０１３９】
図７に［ＮｉＩＩ（Ｎ２Ｓ２）ＲｈＩＩＩ（ＣＯ）（η５−Ｃ５Ｍｅ５）］（ＰＦ６）２の構造解析の結果を示す。
【０１４０】
［ＮｉＩＩ（Ｎ２Ｓ２）ＲｈＩＩＩ（ＣＯ）（η５−Ｃ５Ｍｅ５）］（ＰＦ６）２はＥＳＩ−ＭＳでも確認できる。図８（ａ）〜図８（ｄ）に示すように、１３ＣＯを用いて合成した［ＮｉＩＩ（Ｎ２Ｓ２）ＲｈＩＩＩ（１３ＣＯ）（η５−Ｃ５Ｍｅ５）］（ＰＦ６）２を用いるとｍ／ｚで０．５のシフトが確認された。
【０１４１】
また、ＩＲの測定では、図９（ａ）および図９（ｂ）に示すように［ＮｉＩＩ（Ｎ２Ｓ２）ＲｈＩＩＩ（ＣＯ）（η５−Ｃ５Ｍｅ５）］（ＰＦ６）２で観測される２０６１ｃｍ-１のＣ−Ｏ伸縮振動が、［ＮｉＩＩ（Ｎ２Ｓ２）ＲｈＩＩＩ（１３ＣＯ）（η５−Ｃ５Ｍｅ５）］（ＰＦ６）２では、２０１４ｃｍ-１に観測された。
【０１４２】
［実施例３］異種二核ヒドロキシカルボニル錯体［ＮＭ−Ｃ（Ｏ）ＯＨ］の合成および解析
（１）ニッケル・イリジウムヒドロキシカルボニル錯体［ＮｉＩＩ（Ｎ２Ｓ２）（ＯＨ）ＩｒＩＩＩ（Ｃ（Ｏ）ＯＨ）（η５−Ｃ５Ｍｅ５）］の合成
［ＮｉＩＩＣｌ（Ｎ２Ｓ２）ＩｒＩＩＩＣｌ（η５−Ｃ５Ｍｅ５）］（６．７７ｍｇ、０．０１０ｍｍｏｌ）を水（１ｍＬ）に溶解させ、ＣＯ雰囲気下、室温で３０分撹拌した。得られた溶液に１Ｍ  ＮａＯＨ／Ｈ２Ｏ（０．０５０ｍＬ）を加えた。生じた沈殿をろ過で回収することにより、［ＮｉＩＩ（Ｎ２Ｓ２）（ＯＨ）ＩｒＩＩＩ[Ｃ（Ｏ）ＯＨ]（η５−Ｃ５Ｍｅ５）］の固体を得た（収率：４７％）。
【０１４３】
ＥＳＩ−ＭＳ：（ｉｎ  ａｃｅｔｏｎｉｔｒｉｌｅ）：ｍ／ｚ（％  ｉｎ  ｔｈｅ  ｒａｎｇｅ  ｍ／ｚ  ２００−２０００）：６５１．１（１００）［［ＮｉＩＩ（Ｎ２Ｓ２）（ＯＨ）ＩｒＩＩＩ［Ｃ（Ｏ）ＯＨ］（η５−Ｃ５Ｍｅ５）］−ＯＨ］＋．Ａｎａｌ．Ｃａｌｃｄ．ｆｏｒ［ＮｉＩＩ（Ｎ２Ｓ２）（ＯＨ）ＩｒＩＩＩ［Ｃ（Ｏ）ＯＨ］（η５−Ｃ５Ｍｅ５）］（Ｃ２０Ｈ３７Ｎ２Ｏ３Ｓ２ＮｉＩｒ）：Ｃ，３５．９３；Ｈ，５．５８；Ｎ，４．１９、Ｆｏｕｎｄ：Ｃ，３６．１０；Ｈ，５．４８；Ｎ，４．１６．
［ＮｉＩＩ（Ｎ２Ｓ２）（ＯＨ）ＩｒＩＩＩ［Ｃ（Ｏ）ＯＨ］（η５−Ｃ５Ｍｅ５）］は、上で得た固体のアセトン溶液にエーテルをゆっくりと添加することにより単結晶として得られ、Ｘ線構造解析を行った。
図１１に［ＮｉＩＩ（Ｎ２Ｓ２）（ＯＨ）ＩｒＩＩＩ［Ｃ（Ｏ）ＯＨ］（η５−Ｃ５Ｍｅ５）］の構造解析の結果を示す。
【０１４４】
（２）ニッケル・ロジウムヒドロキシカルボニル錯体［ＮｉＩＩ（Ｎ２Ｓ２）（ＯＨ）ＲｈＩＩＩ（Ｃ（Ｏ）ＯＨ）（η５−Ｃ５Ｍｅ５）］の合成
［ＮｉＩＩＣｌ（Ｎ２Ｓ２）ＲｈＩＩＩＣｌ（η５−Ｃ５Ｍｅ５）］（１５．０ｍｇ、２５．５ｍｍｏｌ）を水（０．５ｍＬ）に溶解させ、ＣＯ雰囲気下、室温で３０分撹拌した。得られた溶液に１Ｍ  ＮａＯＨ／Ｈ２Ｏ（０．０３５ｍＬ）を加えた。生じた沈殿をろ過して回収することにより、［ＮｉＩＩ（Ｎ２Ｓ２）（ＯＨ）ＲｈＩＩＩ（Ｃ（Ｏ）ＯＨ）（η５−Ｃ５Ｍｅ５）］の固体を得た（収率：４２％）。
【０１４５】
ＥＳＩ−ＭＳ：（ｉｎ  Ｈ２Ｏ  ｐＨ９）：ｍ／ｚ（％  ｉｎ  ｔｈｅ  ｒａｎｇｅ  ｍ／ｚ  ２００−２０００）：５６１．１（１００）［［ＮｉＩＩ（Ｎ２Ｓ２）（ＯＨ）ＲｈＩＩＩ（Ｃ（Ｏ）ＯＨ）（η５−Ｃ５Ｍｅ５）］−ＯＨ］＋.
［ＮｉＩＩ（Ｎ２Ｓ２）（ＯＨ）ＲｈＩＩＩ（Ｃ（Ｏ）ＯＨ）（η５−Ｃ５Ｍｅ５）］はＥＳＩ−ＭＳでも確認できる。図１２（ａ）に［ＮｉＩＩ（Ｎ２Ｓ２）（ＯＨ）ＲｈＩＩＩ（Ｃ（Ｏ）ＯＨ）（η５−Ｃ５Ｍｅ５）］のＥＳＩ−ＭＳで分析した結果を示す。図１２（ｂ）は、ｍ／ｚ  ５６１．１付近の拡大図を示す。図１２（ｃ）は理論値を示す。
【０１４６】
［実施例４］異種二核ヒドリド錯体［ＮＭ−Ｈ］の合成および解析
（１）ニッケル・イリジウムヒドリド錯体［ＮｉＩＩＣｌ（Ｎ２Ｓ２）（μ−Ｈ）ＩｒＩＩＩ（η５−Ｃ５Ｍｅ５）］の合成
［ＮｉＩＩＣｌ（Ｎ２Ｓ２）ＩｒＩＩＩＣｌ（η５−Ｃ５Ｍｅ５）］（５０．８ｍｇ、０．０７５ｍｍｏｌ）を水（８ｍＬ）に溶解させ、ｐＨ７に調整した後、Ｈ２雰囲気下（０．８ＭＰａ）、室温で５時間攪拌した。溶媒を減圧除去することにより、［ＮｉＩＩＣｌ（Ｎ２Ｓ２）（μ−Ｈ）ＩｒＩＩＩ（η５−Ｃ５Ｍｅ５）］の黄色粉末を得た（収率：７２％）。
【０１４７】
ＥＳＩ−ＭＳ：（ｉｎ  ａｃｅｔｏｎｉｔｒｉｌｅ）：ｍ／ｚ（％  ｉｎ  ｔｈｅ  ｒａｎｇｅ  ｍ／ｚ  ２００−２０００）：６０７．１（１００）［［ＮｉＩＩＣｌ（Ｎ２Ｓ２）（μ−Ｈ）ＩｒＩＩＩ（η５−Ｃ５Ｍｅ５）］−Ｃｌ］＋. Ａｎａｌ．Ｃａｌｃｄ．ｆｏｒ  ［ＮｉＩＩＣｌ（Ｎ２Ｓ２）（μ−Ｈ）ＩｒＩＩＩ（η５−Ｃ５Ｍｅ５）］・ＣＨ３ＣＯＣＨ３（Ｃ２２Ｈ４２Ｎ２ＯＣｌＳ２ＮｉＩｒ）：Ｃ，３７．６９；Ｈ，６．０４；Ｎ，４．００、Ｆｏｕｎｄ：Ｃ，３７．７０；Ｈ，４．２７；Ｎ，５．８９．
［ＮｉＩＩＣｌ（Ｎ２Ｓ２）（μ−Ｈ）ＩｒＩＩＩ（η５−Ｃ５Ｍｅ５）］は、アセトン／ジエチルエーテルにより単結晶として得られ、Ｘ線構造解析を行った。
図２５に［ＮｉＩＩＣｌ（Ｎ２Ｓ２）（μ−Ｈ）ＩｒＩＩＩ（η５−Ｃ５Ｍｅ５）］の構造解析の結果を示す。
【０１４８】
（２）ニッケル・ロジウムヒドリド錯体［ＮｉＩＩＣｌ（Ｎ２Ｓ２）（μ−Ｈ）ＲｈＩＩＩ（η５−Ｃ５Ｍｅ５）］の合成
［ＮｉＩＩＣｌ（Ｎ２Ｓ２）ＲｈＩＩＩＣｌ（η５−Ｃ５Ｍｅ５）］（２９．５ｍｇ、０．０５０ｍｍｏｌ）を水（５ｍＬ）に溶解させ、ｐＨ７に調整した後、Ｈ２雰囲気下（０．８ＭＰａ）、室温で６時間攪拌した。溶媒を減圧除去することにより、［ＮｉＩＩＣｌ（Ｎ２Ｓ２）（μ−Ｈ）ＲｈＩＩＩ（η５−Ｃ５Ｍｅ５）］の赤色粉末を得た（収率：８８％）。
【０１４９】
ＥＳＩ−ＭＳ：（ｉｎ  ａｃｅｔｏｎｉｔｒｉｌｅ）：ｍ／ｚ（％  ｉｎ  ｔｈｅ  ｒａｎｇｅ  ｍ／ｚ  ２００−２０００）：５１７．１（１００）［［ＮｉＩＩＣｌ（Ｎ２Ｓ２）（μ−Ｈ）ＩｒＩＩＩ（η５−Ｃ５Ｍｅ５）］−Ｃｌ］＋.  
［ＮｉＩＩＣｌ（Ｎ２Ｓ２）（μ−Ｈ）ＲｈＩＩＩ（η５−Ｃ５Ｍｅ５）］は、アセトン／アセトニトリルにより単結晶として得られ、Ｘ線構造解析を行った。
図２８に［ＮｉＩＩＣｌ（Ｎ２Ｓ２）（μ−Ｈ）ＲｈＩＩＩ（η５−Ｃ５Ｍｅ５）］の構造解析の結果を示す。
【０１５０】
［実施例５］Ｈ２を電子源とする異種二核錯体［ＮＭ］を用いた基質の触媒的還元反応
（１）ニッケル・イリジウムクロロ錯体［ＮｉＩＩＣｌ（Ｎ２Ｓ２）ＩｒＩＩＩＣｌ（η５−Ｃ５Ｍｅ５）］を用いたＨ２雰囲気下でのジクロロインドフェノールの触媒的還元反応
［ＮｉＩＩＣｌ（Ｎ２Ｓ２）ＩｒＩＩＩＣｌ（η５−Ｃ５Ｍｅ５）］と８５当量のジクロロインドフェノールを水中（ｐＨ４−１０）で混合し、Ｈ２雰囲気下（０．１−０．８ＭＰａ）、２５−６０℃で２時間撹拌した。ＵＶ−ｖｉｓスペクトルで生成したジクロロインドフェノールの還元体を定量し、ターンオーバー数（ＴＯＮ）を算出した。図１３に各ｐＨで算出されたＴＯＮを示した。
【０１５１】
（２）ニッケル・ロジウムクロロ錯体［ＮｉＩＩＣｌ（Ｎ２Ｓ２）ＲｈＩＩＩＣｌ（η５−Ｃ５Ｍｅ５）］を用いたＨ２雰囲気下でのジクロロインドフェノールの触媒的還元反応
（１）で用いたニッケル・イリジウムクロロ錯体の代わりに、ニッケル・ロジウムクロロ錯体［ＮｉＩＩＣｌ（Ｎ２Ｓ２）ＲｈＩＩＩＣｌ（η５−Ｃ５Ｍｅ５）］を用いて同様の反応を行った。図１４に各ｐＨで算出されたＴＯＮを示した。
【０１５２】
［実施例６］ＣＯを電子源とする異種二核錯体［ＮＭ］を用いた基質の触媒的還元反応
（１）ニッケル・イリジウムクロロ錯体［ＮｉＩＩＣｌ（Ｎ２Ｓ２）ＩｒＩＩＩＣｌ（η５−Ｃ５Ｍｅ５）］を用いたＣＯ雰囲気下でのジクロロインドフェノールの触媒的還元反応
［ＮｉＩＩＣｌ（Ｎ２Ｓ２）ＩｒＩＩＩＣｌ（η５−Ｃ５Ｍｅ５）］と８５当量のジクロロインドフェノールを水中（ｐＨ４−１０）で混合し、ＣＯ雰囲気下（０．１−０．８ＭＰａ）、２５−６０℃で２時間撹拌した。ＵＶ−ｖｉｓスペクトルで生成したジクロロインドフェノールの還元体を定量し、ターンオーバー数（ＴＯＮ）を算出した。図１５に各ｐＨで算出されたＴＯＮを示した。
【０１５３】
（２）ニッケル・ロジウムクロロ錯体［ＮｉＩＩＣｌ（Ｎ２Ｓ２）ＲｈＩＩＩＣｌ（η５−Ｃ５Ｍｅ５）］を用いたＣＯ雰囲気下でのジクロロインドフェノールの触媒的還元反応
（１）で用いたニッケル・イリジウムクロロ錯体の代わりに、ニッケル・ロジウムクロロ錯体［ＮｉＩＩＣｌ（Ｎ２Ｓ２）ＲｈＩＩＩＣｌ（η５−Ｃ５Ｍｅ５）］を用いて同様の反応を行った。図１６に各ｐＨで算出されたＴＯＮを示した。
【０１５４】
（３）ニッケル・ルテニウムアクア錯体［ＮｉＩＩＣｌ（Ｎ２Ｓ２）ＲｕＩＩ（Ｈ２Ｏ）（η６−Ｃ６Ｍｅ６）］（ＮＯ３）２を用いたＣＯ雰囲気下でのジクロロインドフェノールの触媒的還元反応
（１）で用いたニッケル・イリジウムクロロ錯体の代わりに、ニッケル・ルテニウムアクア錯体［ＮｉＩＩＣｌ（Ｎ２Ｓ２）ＲｕＩＩ（Ｈ２Ｏ）（η６−Ｃ６Ｍｅ６）］（ＮＯ３）２を用いて同様の反応を行った。ｐＨ９で反応を行ったとき、ＴＯＮは１．６であった。
【０１５５】
［実施例７］Ｈ２／ＣＯ混合ガスを電子源とする異種二核錯体［ＮＭ］を用いた基質の触媒的還元反応
（１）ニッケル・イリジウムクロロ錯体［ＮｉＩＩＣｌ（Ｎ２Ｓ２）ＩｒＩＩＩＣｌ（η５−Ｃ５Ｍｅ５）］を用いたＨ２／ＣＯ混合ガス雰囲気下でのジクロロインドフェノールの触媒的還元反応
［ＮｉＩＩＣｌ（Ｎ２Ｓ２）ＩｒＩＩＩＣｌ（η５−Ｃ５Ｍｅ５）］と８５当量のジクロロインドフェノールを水中（ｐＨ４−１０）で混合し、Ｈ２／ＣＯ混合ガス（Ｈ２：５０％、ＣＯ：５０％）雰囲気下（０．１−０．８ＭＰａ）、２５−６０℃で２時間撹拌した。ＵＶ−ｖｉｓスペクトルで生成したジクロロインドフェノールの還元体を定量し、ターンオーバー数（ＴＯＮ）を算出した。図１７に各ｐＨで算出されたＴＯＮを示した。
【０１５６】
（２）ニッケル・ロジウムクロロ錯体［ＮｉＩＩＣｌ（Ｎ２Ｓ２）ＲｈＩＩＩＣｌ（η５−Ｃ５Ｍｅ５）］を用いたＨ２／ＣＯ混合ガス雰囲気下でのジクロロインドフェノールの触媒的還元反応
（１）で用いたニッケル・イリジウムクロロ錯体の代わりに、ニッケル・ロジウムクロロ錯体［ＮｉＩＩＣｌ（Ｎ２Ｓ２）ＲｈＩＩＩＣｌ（η５−Ｃ５Ｍｅ５）］を用いて同様の反応を行った。図１８に各ｐＨで算出されたＴＯＮを示した。
【０１５７】
（３）ニッケル・ルテニウムアクア錯体［ＮｉＩＩＣｌ（Ｎ２Ｓ２）ＲｕＩＩ（Ｈ２Ｏ）（η６−Ｃ６Ｍｅ６）］（ＮＯ３）２を用いたＨ２／ＣＯ混合ガス雰囲気下でのジクロロインドフェノールの触媒的還元反応
（１）で用いたニッケル・イリジウムクロロ錯体の代わりに、ニッケル・ルテニウムアクア錯体［ＮｉＩＩＣｌ（Ｎ２Ｓ２）ＲｕＩＩ（Ｈ２Ｏ）（η６−Ｃ６Ｍｅ６）］（ＮＯ３）２を用い、１００ｐｐｍのＣＯを含むＨ２／ＣＯ混合ガス（ＣＯ：９９．９９％、Ｈ２：０．０１％）雰囲気下で同様の反応を行った。ｐＨ５で反応を行ったとき、ＴＯＮは１．４であった。
【０１５８】
［実施例８］異種二核錯体［ＮＭ］をアノード触媒に用いた燃料電池評価実験
（１）水素−酸素燃料電池評価
［ＮｉＩＩＣｌ（Ｎ２Ｓ２）ＩｒＩＩＩＣｌ（η５−Ｃ５Ｍｅ５）］（５ｍｇ）をカーボンブラック（５ｍｇ）と混合し、カーボンクロス上に塗布することで、アノード電極を作成した。カソード電極としてはＰｔ／Ｃ（１０ｍｇ）をカーボンクロス上に塗布したものを用いた。以上の電極を用いて電池を作成し、アノードガスとして水素、カソードガスとして酸素を用い、６０℃での燃料電池評価を行った結果、図１９に示すように電池として機能した。
【０１５９】
［ＮｉＩＩＣｌ（Ｎ２Ｓ２）ＩｒＩＩＩＣｌ（η５−Ｃ５Ｍｅ５）］の代わりに、［ＮｉＩＩＣｌ（Ｎ２Ｓ２）ＲｈＩＩＩＣｌ（η５−Ｃ５Ｍｅ５）］を用いて同様にアノード電極を作成し、水素−酸素燃料電池の評価を行った。
【０１６０】
その結果、［ＮｉＩＩＣｌ（Ｎ２Ｓ２）ＲｈＩＩＩＣｌ（η５−Ｃ５Ｍｅ５）］を用いても燃料電池として機能した。図２０に［ＮｉＩＩＣｌ（Ｎ２Ｓ２）ＲｈＩＩＩＣｌ（η５−Ｃ５Ｍｅ５）］を電極触媒に用いた燃料電池評価実験の結果を示す。
【０１６１】
（２）一酸化炭素−酸素燃料電池評価
（１）で［ＮｉＩＩＣｌ（Ｎ２Ｓ２）ＩｒＩＩＩＣｌ（η５−Ｃ５Ｍｅ５）］（５ｍｇ）を用いて作成したアノード電極を用いた電池を用い、アノードガスとして一酸化炭素、カソードガスとして酸素を用い、６０℃での燃料電池評価を行った結果、図２１に示すように電池として機能した。
【０１６２】
［ＮｉＩＩＣｌ（Ｎ２Ｓ２）ＩｒＩＩＩＣｌ（η５−Ｃ５Ｍｅ５）］の代わりに、［ＮｉＩＩＣｌ（Ｎ２Ｓ２）ＲｈＩＩＩＣｌ（η５−Ｃ５Ｍｅ５）］を用いて同様にカソード電極を作成し、一酸化炭素−酸素燃料電池の評価を行った。
【０１６３】
その結果、［ＮｉＩＩＣｌ（Ｎ２Ｓ２）ＲｈＩＩＩＣｌ（η５−Ｃ５Ｍｅ５）］を用いても燃料電池として機能した。図２２に［ＮｉＩＩＣｌ（Ｎ２Ｓ２）ＲｈＩＩＩＣｌ（η５−Ｃ５Ｍｅ５）］を電極触媒に用いた燃料電池評価実験の結果を示す。
【０１６４】
（３）水素／一酸化炭素−酸素燃料電池評価
（１）で［ＮｉＩＩＣｌ（Ｎ２Ｓ２）ＩｒＩＩＩＣｌ（η５−Ｃ５Ｍｅ５）］（５ｍｇ）を用いて作成したアノード電極を用いた電池を用い、アノードガスとして水素と一酸化炭素の混合ガス（Ｈ２：５０％、ＣＯ：５０％）、カソードガスとして酸素を用い、６０℃での燃料電池評価を行った結果、図２３に示すように電池として機能した。
【０１６５】
［ＮｉＩＩ（Ｎ２Ｓ２）ＩｒＩＩＩ（ＣＯ）（η５−Ｃ５Ｍｅ５）］（ＰＦ６）２の代わりに、［ＮｉＩＩＣｌ（Ｎ２Ｓ２）ＲｈＩＩＩＣｌ（η５−Ｃ５Ｍｅ５）］を用いて同様にカソード電極を作成し、水素／一酸化炭素−酸素燃料電池の評価を行った。
【０１６６】
その結果、［ＮｉＩＩＣｌ（Ｎ２Ｓ２）ＲｈＩＩＩＣｌ（η５−Ｃ５Ｍｅ５）］を用いても燃料電池として機能した。図２４に［ＮｉＩＩＣｌ（Ｎ２Ｓ２）ＲｈＩＩＩＣｌ（η５−Ｃ５Ｍｅ５）］を電極触媒に用いた燃料電池評価実験の結果を示した。
【図１】
0006702741.tif 000034
【図２】
0006702741.tif 000035
【図３】
0006702741.tif 000036
【図４】
0006702741.tif 000037
【図５】
0006702741.tif 000038
【図６】
0006702741.tif 000039
【図７】
0006702741.tif 000040
【図８】
0006702741.tif 000041
【図９】
0006702741.tif 000042
【図１０】
0006702741.tif 000043
【図１１】
0006702741.tif 000044
【図１２】
0006702741.tif 000045
【図１３】
0006702741.tif 000046
【図１４】
0006702741.tif 000047
【図１５】
0006702741.tif 000048
【図１６】
0006702741.tif 000049
【図１７】
0006702741.tif 000050
【図１８】
0006702741.tif 000051
【図１９】
0006702741.tif 000052
【図２０】
0006702741.tif 000053
【図２１】
0006702741.tif 000054
【図２２】
0006702741.tif 000055
【図２３】
0006702741.tif 000056
【図２４】
0006702741.tif 000057
【図２５】
0006702741.tif 000058
【図２６】
0006702741.tif 000059
【図２７】
0006702741.tif 000060
【図２８】
0006702741.tif 000061